(57)【要約】【課題】リールから取り外された薄膜超電導線材を使用する場合であっても、基板側と超電導層側とを容易に識別することができる薄膜超電導線材を提供する。【解決手段】基板および超電導層を有する本体部と、本体部を被覆する銅保護層あるいは本体部を被覆するはんだ層を介して本体部の上下に貼付された銅保護層とを備えた薄膜超電導線材であって、銅保護層のうち、基板側に位置する銅保護層または超電導層側に位置する銅保護層のいずれかの表面に、超電導層が設けられた側を識別するための識別標識が設けられている。【選択図】図１
2011154790.tif 000002
【特許請求の範囲】
【請求項１】
基板および超電導層を有する本体部と、前記本体部を被覆する銅保護層とを備えた薄膜超電導線材であって、
前記銅保護層のうち、前記基板側に位置する銅保護層または前記超電導層側に位置する銅保護層のいずれかの表面に、前記超電導層が設けられた側を識別するための識別標識が設けられている
ことを特徴とする薄膜超電導線材。
【請求項２】
基板および超電導層を有する本体部と、前記本体部を被覆するはんだ層を介して前記本体部の上下に貼付された銅保護層とを備えた薄膜超電導線材であって、
前記銅保護層のうち、前記基板側に位置する銅保護層または前記超電導層側に位置する銅保護層のいずれかの表面に、前記超電導層が設けられた側を識別するための識別標識が設けられている
ことを特徴とする薄膜超電導線材。
【請求項３】
前記識別標識が、前記銅保護層の表面に塗料を塗布することにより形成されていることを特徴とする請求項１または請求項２に記載の薄膜超電導線材。
【請求項４】
前記識別標識が、前記銅保護層の表面に形成された凹凸模様であることを特徴とする請求項１または請求項２に記載の薄膜超電導線材。
【請求項５】
前記識別標識が、前記基板の前記超電導層が設けられる側とは反対側の面に、凹凸模様を形成した後、銅保護層を形成することにより、前記凹凸模様を反映して、前記銅保護層の表面に形成されている凹凸模様であることを特徴とする請求項１または請求項２に記載の薄膜超電導線材。
【請求項６】
前記識別標識が、前記基板側に位置する銅保護層と前記超電導層側に位置する銅保護層の各々を、相互に性状の異なる銅保護層とすることにより形成されていることを特徴とする請求項１または請求項２に記載の薄膜超電導線材。
【発明の詳細な説明】
【技術分野】
【０００１】
本発明は、薄膜超電導線材の表裏、即ち、基板側あるいは超電導層側を容易に識別可能な薄膜超電導線材に関する。
【背景技術】
【０００２】
高温超電導体の発見以来、ケーブル、コイル、マグネットなどの電力機器への応用を目指し、基板上に酸化物超電導層を有する薄膜超電導線材の開発が精力的に行われている。
【０００３】
この薄膜超電導線材は、一般に、長尺でフレキシブルな金属テープ（金属基板）上に順に形成された中間層および超電導層と、超電導層を保護するためにさらにその上に設けられた保護層で構成されている。
【０００４】
そして、この保護層は、通常、銀安定化層と銅保護層とで構成されている。ここで、銀のみでなく銅も使用しているのは、高価な材料である銀の使用量を低減させて、製造コストの低減を図るためである。
【０００５】
このような従来の薄膜超電導線材の例を図３に示す。なお、図３は、従来の薄膜超電導線材の構成を示す概略断面図であり、１は基板、２は中間層、３は超電導層、４は銀安定化層、５は銅保護層、６ははんだ層である。
【０００６】
図３（ａ）に示す薄膜超電導線材においては、基板１上に中間層２、超電導層３、銀安定化層４が形成された段階の薄膜超電導線材の周囲がはんだ層６で被覆され、上下面に銅テープがはんだ層６を介して貼り付けられて銅保護層５が形成されている。
【０００７】
そして、図３（ｂ）に示す薄膜超電導線材においては、基板１上に中間層２、超電導層３、銀安定化層４が形成された段階の薄膜超電導線材の周囲に、電気めっきにより直接銅保護層５が形成されている（特許文献１）。
【先行技術文献】
【特許文献】
【０００８】
【特許文献１】特開２００７−８０７８０号公報
【発明の概要】
【発明が解決しようとする課題】
【０００９】
しかしながら、これらの薄膜超電導線材においては、周囲がはんだ層あるいは銅めっき層で被覆されているため、リール状態に巻かれている場合は問題がないものの、一旦リールから取り外された状態では、基板側と超電導層側を識別することができない。
【００１０】
基板側と超電導層側とを間違えて施工した場合、次のような問題が発生する。即ち、本来、基板側は超電導層側に比べ接触抵抗が大きいため電極をとらないが、間違えて基板側を電極とした場合、前記した接触抵抗により発熱する恐れがある。
【００１１】
また、基板は金属、超電導層はセラミックスにより構成されているため、基板側と超電導層側とでは、曲げにより発生する応力に対する許容限度が異なる。このため、コイル作製などの曲げ加工時、基板側と超電導層側とを間違えた場合、加工後の超電導特性に悪影響を与える恐れがある。
【００１２】
このため、従来は、リールから取り外された薄膜超電導線材を使用する場合には、予め、薄膜超電導線材の端面を剥ぎ取って、基板側と超電導層側とを確認する必要があり、施工時の作業性を低下させる要因ともなっていた。
【００１３】
そこで、本発明は、リールから取り外された薄膜超電導線材を使用する場合であっても、基板側と超電導層側とを容易に識別することができる薄膜超電導線材を提供することを課題とする。
【課題を解決するための手段】
【００１４】
請求項１に記載の発明は、
基板および超電導層を有する本体部と、前記本体部を被覆する銅保護層とを備えた薄膜超電導線材であって、
前記銅保護層のうち、前記基板側に位置する銅保護層または前記超電導層側に位置する銅保護層のいずれかの表面に、前記超電導層が設けられた側を識別するための識別標識が設けられている
ことを特徴とする薄膜超電導線材である。
【００１５】
本請求項の発明においては、基板および超電導層を有する本体部、例えば、図３（ｂ）のように、基板、超電導層の他に必要に応じて中間層や銀安定化層を有する本体部の周囲に形成された銅保護層の上下いずれかの表面に、超電導層が設けられた側を識別するための識別標識、例えば、塗料によるラインなどが設けられている。
【００１６】
このため、リールから取り外された薄膜超電導線材を使用するに際して、端面を剥ぎ取ったりすることなく、基板側と超電導層側とを容易に識別することができ、基板側と超電導層側とが取り違えられて加工される恐れがない。また、端面を剥ぎ取ったりする必要がないため、生産性が低下する恐れもない
【００１７】
この識別標識は、薄膜超電導線材の超電導特性に悪影響を与えず、長期の保管においても劣化する恐れがない識別標識であれば、特に限定されない。好ましい識別標識の具体的な態様としては、後述する請求項３以降の態様を挙げることができる。
【００１８】
請求項２に記載の発明は、
基板および超電導層を有する本体部と、前記本体部を被覆するはんだ層を介して前記本体部の上下に貼付された銅保護層とを備えた薄膜超電導線材であって、
前記銅保護層のうち、前記基板側に位置する銅保護層または前記超電導層側に位置する銅保護層のいずれかの表面に、前記超電導層が設けられた側を識別するための識別標識が設けられている
ことを特徴とする薄膜超電導線材である。
【００１９】
本請求項の発明においては、基板および超電導層を有する本体部、例えば、図３（ａ）のように、基板、超電導層の他に必要に応じて中間層や銀安定化層を有する本体部を被覆するはんだ層を介して上下に銅テープが貼付されて形成された銅保護層の上下いずれかの表面に、識別標識、例えば、塗料によるラインなどが設けられている。
【００２０】
このため、請求項１の発明と同様に、リールから取り外された薄膜超電導線材を使用するに際して、端面を剥ぎ取ったりすることなく、基板側と超電導層側とを容易に識別することができる。
【００２１】
請求項３に記載の発明は、
前記識別標識が、前記銅保護層の表面に塗料を塗布することにより形成されていることを特徴とする請求項１または請求項２に記載の薄膜超電導線材である。
【００２２】
塗料の塗布により形成された塗布層を識別標識とすることにより、基板側と超電導層側とを目視にて容易に識別することができる。また、塗布層の形成は、安価な塗布設備を用いて容易に行うことができるため、製造コストの上昇を招く恐れがない。
【００２３】
塗布層を設ける具体的な方法としては、例えば、フェルトペンやインクジェットによる直接印刷や、転写による印刷などを挙げることができる。
【００２４】
形成される塗布層は、線状あるいは帯状のいずれであってもよく、間欠的な破線状などに形成されていてもよい。
【００２５】
請求項４に記載の発明は、
前記識別標識が、前記銅保護層の表面に形成された凹凸模様であることを特徴とする請求項１または請求項２に記載の薄膜超電導線材である。
【００２６】
銅保護層の表面に凹凸模様を形成させることにより、目視による識別に加えて、指触による識別も可能となる。凹凸模様の形成は、銅保護層を形成するに際して同時に行うことが作業性の面より好ましいが、銅保護層を形成した後に形成させてもよい。
【００２７】
凹凸模様を形成させる具体的な方法としては、例えば、刃物などを用いて銅保護層表面を傷つけることにより凹凸模様を形成する方法、形成された銅保護層の表面を研磨紙などにより粗面化させることにより凹凸模様を形成する方法、逆に銀ペーストなどを吹きつけ凸部を形成する方法などを挙げることができる。
【００２８】
また、めっき法を用いて銅保護層を形成する場合には、凹凸模様を設ける側の面に適宜マスキングを行って、凹凸のあるめっき層を形成させてもよい。
【００２９】
請求項５に記載の発明は、
前記識別標識が、前記基板の前記超電導層が設けられる側とは反対側の面に、凹凸模様を形成した後、銅保護層を形成することにより、前記凹凸模様を反映して、前記銅保護層の表面に形成されている凹凸模様であることを特徴とする請求項１または請求項２に記載の薄膜超電導線材である。
【００３０】
本請求項の発明は、めっき法を用いて銅保護層を形成する場合に好ましく適用することができる。傷などの凹凸模様を有する基板上にめっきを施した場合、この凹凸模様がめっき表面にまで反映される。この結果、基板上の凹凸模様と対応する位置に凹凸模様が形成され、目視に加えて、指触によっても容易に超電導層側を識別することができる。
【００３１】
なお、基板と銅保護層との間に、銀安定化層など他の層が形成されていてもよい。
【００３２】
請求項６に記載の発明は、
前記識別標識が、前記基板側に位置する銅保護層と前記超電導層側に位置する銅保護層の各々を、相互に性状の異なる銅保護層とすることにより形成されていることを特徴とする請求項１または請求項２に記載の薄膜超電導線材である。
【００３３】
基板側に位置する銅保護層と超電導層側に位置する銅保護層の各層を形成する際に、めっき液の組成などめっき条件を変えためっきなどを行うことにより、２つの異なる性状の銅保護層を形成して、識別標識とする。この性状の相違により、目視や指触により容易に超電導層側を識別することができる。
【発明の効果】
【００３４】
本発明により、リールから取り外された薄膜超電導線材を使用する場合であっても、基板側と超電導層側とを容易に識別することができる薄膜超電導線材を提供することができる。
【図面の簡単な説明】
【００３５】
【図１】本発明に係る薄膜超電導線材の構成を示す概略断面図である。
【図２】本発明における薄膜超電導線材の製造工程の概略を示す図である。
【図３】従来の薄膜超電導線材の構成を示す概略断面図である。
【発明を実施するための形態】
【００３６】
以下、本発明を実施例に基づいて具体的に説明する。
【００３７】
１．実施例１
本実施例は、塗料の塗布により形成された塗布層を識別標識とした例である。
【００３８】
（１）薄膜超電導線材の構成
図１は、本実施例における薄膜超電導線材の構成を示す概略断面図である。図１に示すように、本実施例における薄膜超電導線材においては、本体部１１の外周に銅保護層５が形成されている。そして、前記本体部１１においては、基板１上に中間層２および超電導層３が形成され、さらに、超電導層３上および基板１下の両面に銀安定化層４が形成されている。また、銅保護層５の下面の一部には、超電導層側と基板側を識別するための識別標識７として塗布層が設けられている。
【００３９】
（２）薄膜超電導線材の作製手順
本実施例における薄膜超電導線材は、図２に示す製造工程に従って作製される。
【００４０】
（ａ）本体部の作製
厚さ１３０μｍ×幅２ｍｍ×長さ２００ｍの本体部１１を、公知の方法を用いて作製した。
【００４１】
具体的には、Ｎｉ、Ｃｕからなる配向金属基板１（厚さ１００μｍ×幅１０ｍｍ×長さ２００ｍ）上に、ＲＦスパッタリング法を用いて、ＣｅＯ２層（厚さ：０．１５μｍ）／ＹＳＺ層（厚さ：０．３５μｍ）／ＣｅＯ２層（厚さ：０．０８μｍ）の３層からなる中間層２を形成し、その後、中間層２上にＰＬＤ法を用いて、厚さ２μｍのＹＢＣＯからなる超電導層３を形成した。
【００４２】
さらに、超電導層３上および基板１の裏面に、ＤＣスパッタリング法を用いて、それぞれ厚さ５μｍの銀安定化層４を形成し、その後、２ｍｍ幅に切断加工して、本体部１１を作製した。
【００４３】
（ｂ）銅保護層の形成
供給リール１２に巻かれた本体部１１の先端部を繰り出し、搬送して、脱脂などの前処理を行った後、めっき液（硫酸銅水溶液  硫酸銅：硫酸＝１００ｇ：１５０ｇ）２０が収容されたＣｕめっき槽１３に浸漬させた。
【００４４】
Ｃｕめっき槽１３において、本体部１１と、図示しない電極（正極）との間に電圧を印加（電流密度：７．５Ａ／ｄｍ２）し、本体部１１の外周を銅めっきにより被覆し（厚さ：１０μｍ）、銅保護層５を形成した。
【００４５】
（ｃ）識別標識の形成
銅保護層５が形成された本体部１１をＣｕめっき槽１３から取り出し、水洗、乾燥などの後処理を行って、巻取リール１６に向けて搬送する。
【００４６】
Ｃｕめっき槽１３の下流に配置された黒色油性のフェルトペン１４を用いて、形成された銅保護層５の下面に黒色マーキングを付して識別標識７を形成させた後、巻取リール１６にて巻き取ることにより、図１に示す薄膜超電導線材を作製した。
【００４７】
（３）識別機能の確認
作製された薄膜超電導線材を巻取リールから繰り出し、全長に亘って、基板側に黒色マーキングが付されていることを確認した。
【００４８】
（４）超電導特性の確認
巻取リールから繰り出された薄膜超電導線材を長さ１０ｃｍで切断し、臨界電流値Ｉｃ、曲げ直径、引っ張り強度を測定し、識別標識が設けられていない薄膜超電導線材における測定値と比較し、識別標識の有無により、これらの特性に変化が生じていないことを確認した。
【００４９】
２．実施例２
本実施例は、片面に凹凸模様が形成された基板を用い、銅保護層の形成と同時に識別標識を形成させた例である。
【００５０】
（１）薄膜超電導線材の作製
実施例１と同じテープ状の基板を用意し、その片面をナイフを用いて傷つけ、薄膜超電導線材を形成する基板とした。
【００５１】
基板の傷のない面上に、実施例１と同様にして、中間層、超電導層を形成し、さらに、銀安定化層を形成した後、切断加工を行って、本体部を作製した。
【００５２】
その後、実施例１と同様に、本体部の外周を銅めっきにより被覆し銅保護層を形成した。
【００５３】
このとき、下面側の銅保護層の表面には、上記の傷が反映されて、基板上の傷と同じ傷が形成されていた。
【００５４】
（２）識別機能および超電導特性の確認
実施例１と同様に、作製された薄膜超電導線材をリールから繰り出し、基板側の全長に亘って、基板に設けられた傷を反映した識別標識が形成されていることを確認した。
【００５５】
また、同様に、識別標識の有無により、これらの特性に変化が生じていないことを確認した。
【００５６】
なお、本発明は、上記の実施の形態に限定されるものではない。本発明と同一および均等の範囲内において、上記に対して種々の変更を加えることが可能である。
【符号の説明】
【００５７】
１                基板
２                中間層
３                超電導層
４                銀安定化層
５                銅保護層
６                はんだ層
７                識別標識
１１                本体部
１２                供給リール
１３                Ｃｕめっき槽
１４                フェルトペン
１５                薄膜超電導線材
１６                巻取リール
２０                めっき液
【図１】
2011154790.tif 000003
【図２】
2011154790.tif 000004
【図３】
2011154790.tif 000005